(57)【要約】      （修正有）【課題】分子量が高く、コモノマー含量も高く、水素によりポリマーの分子量調節を行った際も、単峰の分子量分布を与えオレフィン重合用触媒およびそれを用いたα−オレフィンの重合方法を提供する。【解決手段】成分（Ａ）、成分（Ｂ）と、必要に応じて成分（Ｃ）からなることを特徴とするオレフィン重合用触媒など。成分（Ａ）：一般式（１）で示される二重架橋メタロセン化合物成分（Ｂ）：イオン交換性層状珪酸塩成分（Ｃ）：有機アルミニウム化合物2011132409.tif 000006【選択図】なし【特許請求の範囲】
【請求項１】
下記の成分（Ａ）、成分（Ｂ）と、必要に応じて成分（Ｃ）からなることを特徴とするオレフィン重合用触媒。
成分（Ａ）：一般式（１）で示される二重架橋メタロセン化合物
【化１】
2011132409.tif 000005
［式中、Ｒ１〜Ｒ４は、同じでも異なっていてもよく、各々、水素原子、炭素数１〜１０の炭化水素基、−Ｓｉ（Ｒ５）（Ｒ６）（Ｒ７）で表される炭素数１〜１８のアルキルシリル基、−Ｏ（Ｒ５）で表される炭素数１〜１０のアルコキシ基、ハロゲン原子、または−Ｎ（Ｒ５）（Ｒ６）で表される炭素数１〜１２の窒素含有炭化水素基を示し、Ｒ５、Ｒ６およびＲ７は、同じでも異なっていてもよく、各々、水素原子、炭素数１〜１０の炭化水素基、または炭素数６〜１５のアリール基、アリールアルキル基若しくはハロゲン化アリール基を示すが、シクロペンタジエニル環上の置換基のうち少なくとも１つは、２級炭化水素基、３級炭化水素基、または炭化水素基を２つ以上有するアルキルシリル基である。Ａ１およびＡ２は、各々独立して、Ｓｉ（Ｒ８）（Ｒ９）、Ｃ（Ｒ８）（Ｒ９）またはＣ（Ｒ８）（Ｒ９）−Ｃ（Ｒ１０）（Ｒ１１）からなる架橋基を示し、Ｒ８、Ｒ９、Ｒ１０およびＲ１１は、同じであっても異なっていてもよく、各々、炭素数１〜１０のアルキル基、炭素数６〜１５のアリールアルキル基、または炭素数３〜１０のシクロアルキル基を示す。Ｍは、Ｔｉ、Ｚｒ、またはＨｆを示し、Ｘは、ハロゲン原子、水素原子、炭素数１〜１０のアルキル基、炭素数６〜１５のアリール基、または−Ｏ（Ｒ１２）で表されるアルコキシ基を示し、Ｒ１２は、炭素数１〜１０のアルキル基、または炭素数６〜１５のアリール基若しくはアリールアルキル基を示す。］
成分（Ｂ）：イオン交換性層状珪酸塩
成分（Ｃ）：有機アルミニウム化合物
【請求項２】
一般式（１）のＲ１〜Ｒ４は、Ｒ１とＲ２、およびＲ３とＲ４が異なる置換基であることを特徴とする請求項１に記載のオレフィン重合用触媒。
【請求項３】
一般式（１）のＲ１〜Ｒ４は、炭素数１〜１０の炭化水素基または−Ｓｉ（Ｒ５）（Ｒ６）（Ｒ７）で表される炭素数１〜１８のアルキルシリル基であることを特徴とする請求項２に記載のオレフィン重合用触媒。
【請求項４】
一般式（１）のＲ１〜Ｒ４は、Ｒ１とＲ２、およびＲ３とＲ４が炭素数１〜１０の１級炭化水素基と、炭素数３〜１０の２級炭化水素基もしくは３級炭化水素基、または炭化水素基を２つ以上有するアルキルシリル基との組み合わせからなることを特徴とする請求項３に記載のオレフィン重合用触媒。
【請求項５】
一般式（１）のＲ１〜Ｒ４は、Ｒ１とＲ２、およびＲ３とＲ４が炭素数１〜１０の１級炭化水素基と、炭素数３〜１０の２級または３級炭化水素基との組み合わせからなることを特徴とする請求項４に記載のオレフィン重合用触媒。
【請求項６】
一般式（１）のＲ１〜Ｒ４は、Ｒ１とＲ２、およびＲ３とＲ４が炭素数１〜１０の１級炭化水素基と２級炭化水素基との組み合わせからなることを特徴とする請求項５に記載のオレフィン重合用触媒。
【請求項７】
一般式（１）のＲ１〜Ｒ４は、Ｒ１とＲ２、およびＲ３とＲ４がメチル基とイソプロピル基との組み合わせからなることを特徴とする請求項６に記載のオレフィン重合用触媒。
【請求項８】
成分（Ｃ）は、下記一般式（２）で表される化合物であることを特徴とする請求項１〜７のいずれか１項に記載のオレフィン重合用触媒。
Ａｌ（Ｒ１３）（Ｒ１４）（Ｒ１５）  ・・・（２）
（式中、Ｒ１３、Ｒ１４およびＲ１５は、同じでも異なっていてもよく、各々、炭素数２〜１０の炭化水素基を示す。）
【請求項９】
成分（Ｃ）は、トリエチルアルミニウム、トリイソブチルアルミニウム又はトリオクチルアルミニウムであることを特徴とする請求項１〜８のいずれか１項に記載のオレフィン重合用触媒。
【請求項１０】
成分（Ｂ）は、雲母またはスメクタイトであることを特徴とする請求項１〜９のいずれか１項に記載のオレフィン重合用触媒。
【請求項１１】
成分（Ｂ）がスメクタイトであることを特徴とする請求項１〜１０のいずれか１項に記載のオレフィン重合用触媒。
【請求項１２】
成分（Ｂ）がモンモリロナイトであることを特徴とする請求項１〜１１のいずれか１項に記載のオレフィン重合用触媒。
【請求項１３】
請求項１〜１２のいずれか１項に記載のオレフィン重合用触媒を用いて、オレフィンを重合することを特徴とするα−オレフィンの重合方法。
【請求項１４】
請求項１〜１２のいずれか１項に記載のオレフィン重合用触媒を用いて、エチレン単独重合およびエチレンとエチレン以外のα−オレフィンとの共重合を行うことを特徴とするエチレンの重合方法。
【発明の詳細な説明】
【技術分野】
【０００１】
本発明は、オレフィン重合用触媒およびそれを用いたα−オレフィンの重合方法に関し、詳細には、特にエチレン単独重合およびエチレン／α−オレフィン共重合において、高分子量のポリマーが製造可能であり、α−オレフィンとの共重合性がよく、また、水素を添加した重合においても、得られるポリマーの分子量分布が単峰性を示すオレフィン重合用触媒、およびその触媒を用いたα−オレフィンの重合方法に関する。
【背景技術】
【０００２】
オレフィン重合用触媒を製造する場合、メタロセン錯体とメチルアルモキサン、ペンタフルオロフェニル基を含有するホウ素化合物、および粘土鉱物等の助触媒を組み合せることにより、α−オレフィン重合体が良好な重合活性で得られることはよく知られている。また、メタロセン錯体の配位子の構造が、製造されるポリマーの分子量、分子量分布、共重合性、および立体規則性に大きく影響することも、良く知られている。
一方で、特に、エチレン系重合体の場合、材料物性が優れるポリマーを製造するためには、適用する材料に応じて、ポリマーの分子量分布や組成分布を制御する必要がある。ポリマーの分子量分布を制御する方法としては、重合性能が異なる複数の触媒成分を混合して、得られるポリマーの分子量分布及び組成分布を制御する方法、多段重合による制御の方法（例えば、特許文献１〜８参照。）が開示されている。
【０００３】
目的とするポリマーを作り分けるためには、用いるメタロセン触媒の性能として、十分に高分子量のポリマーを与える必要がある。ポリマー製造プロセスの観点から、エチレン／α−オレフィン共重合等における、α−オレフィン共重合性が良好である方が、重合系内のα−オレフィン濃度を低く設定できるため、好ましい。
これらの観点から、高分子量エチレン系重合体が製造でき、α−オレフィンとの共重合性の改良を目的として、フルオレニル環とシクロペンタジエニル環またはインデニル環が架橋された構造を有するメタロセン錯体の改良検討が開示されている（例えば、特許文献９〜１２参照。）。また、シクロペンタジエニル環またはインデニル環が２つの架橋基で結ばれたメタロセン錯体の改良検討が開示されている（例えば、特許文献１３〜１８参照。）。
【０００４】
しかしながら、上記特許文献１７（特開２００３−１０５０１６号公報）、特許文献１９（特開平９−２２７６１３号公報）に示されているように、メタロセン錯体を担持した触媒系においては、不均一な活性点の形成により、分子量分布が広がる場合があった。得られるポリマーの分子量分布が広がること自体は、必ずしも悪いことではないが、重合条件による制御が困難という問題点がある。
【先行技術文献】
【特許文献】
【０００５】
【特許文献１】特開昭６４−７４２０２号公報
【特許文献２】特開平２−２６９７０５号公報
【特許文献３】特開平３−２３４７１７号公報
【特許文献４】特開平６−３２２０１４号公報
【特許文献５】特開平１０−２４５４１８号公報
【特許文献６】特表２００１−５２６７３１号公報
【特許文献７】特開２００７−２８４６９１号公報
【特許文献８】特表２００７−５２０５９７号公報
【特許文献９】特開２００２−３７１１０７号公報
【特許文献１０】特開２００４−１８９８６９号公報
【特許文献１１】特開２００４−１６８７４４号公報
【特許文献１２】特開２００７−２１１０１４号公報
【特許文献１３】特開平７−１０２０１３号公報
【特許文献１４】特開平８−２０６０５号公報
【特許文献１５】特開平１１−３２２７７４号公報
【特許文献１６】特開２００２−３０８８９３号公報
【特許文献１７】特開２００３−１０５０１６号公報
【特許文献１８】特開２００７−１８２４９５号公報
【特許文献１９】特開平９−２２７６１３号公報
【発明の概要】
【発明が解決しようとする課題】
【０００６】
本発明の目的は、従来技術の状況を踏まえて、分子量が高く、コモノマー含量も共に高くて、水素によりポリマーの分子量調節を行った際も、単峰の分子量分布を与えるオレフィン重合用触媒を提供し、また、それを用いたα−オレフィン重合方法を提供することにある。
【課題を解決するための手段】
【０００７】
本発明者らは、上記した発明の課題を解決することを目指して、鋭意検討した結果、特定構造のメタロセン錯体とイオン交換性層状珪酸塩とを組み合せた触媒が、上記の目的の重合触媒の成分として、格別に機能することを見出し、この知見に基づき、本発明を完成するに至った。
【０００８】
すなわち、本発明の第１の発明によれば、下記の成分（Ａ）、成分（Ｂ）と、必要に応じて成分（Ｃ）からなることを特徴とするオレフィン重合用触媒が提供される（なお、「本発明」とは、以下の第１の発明から第１４の発明の各発明単位により成る発明群を意味する。）。
成分（Ａ）：一般式（１）で示される二重架橋メタロセン化合物
【０００９】
【化１】
2011132409.tif 000002
【００１０】
［式中、Ｒ１〜Ｒ４は、同じでも異なっていてもよく、各々、水素原子、炭素数１〜１０の炭化水素基、−Ｓｉ（Ｒ５）（Ｒ６）（Ｒ７）で表される炭素数１〜１８のアルキルシリル基、−Ｏ（Ｒ５）で表される炭素数１〜１０のアルコキシ基、ハロゲン原子、または−Ｎ（Ｒ５）（Ｒ６）で表される炭素数１〜１２の窒素含有炭化水素基を示し、Ｒ５、Ｒ６およびＲ７は、同じでも異なっていてもよく、各々、水素原子、炭素数１〜１０の炭化水素基、または炭素数６〜１５のアリール基、アリールアルキル基若しくはハロゲン化アリール基を示すが、シクロペンタジエニル環上の置換基のうち少なくとも１つは、２級炭化水素基、３級炭化水素基、または炭化水素基を２つ以上有するアルキルシリル基である。Ａ１およびＡ２は、各々独立して、Ｓｉ（Ｒ８）（Ｒ９）、Ｃ（Ｒ８）（Ｒ９）またはＣ（Ｒ８）（Ｒ９）−Ｃ（Ｒ１０）（Ｒ１１）からなる架橋基を示し、Ｒ８、Ｒ９、Ｒ１０およびＲ１１は、同じであっても異なっていてもよく、各々、炭素数１〜１０のアルキル基、炭素数６〜１５のアリールアルキル基、または炭素数３〜１０のシクロアルキル基を示す。Ｍは、Ｔｉ、Ｚｒ、またはＨｆを示し、Ｘは、ハロゲン原子、水素原子、炭素数１〜１０のアルキル基、炭素数６〜１５のアリール基、または−Ｏ（Ｒ１２）で表されるアルコキシ基を示し、Ｒ１２は、炭素数１〜１０のアルキル基、または炭素数６〜１５のアリール基若しくはアリールアルキル基を示す。］
成分（Ｂ）：イオン交換性層状珪酸塩
成分（Ｃ）：有機アルミニウム化合物
【００１１】
本発明の第２の発明によれば、第１の発明において、一般式（１）のＲ１〜Ｒ４は、Ｒ１とＲ２、およびＲ３とＲ４が異なる置換基であることを特徴とするオレフィン重合用触媒が提供される。
また、本発明の第３の発明によれば、第２の発明において、一般式（１）のＲ１〜Ｒ４は、炭素数１〜１０の炭化水素基または−Ｓｉ（Ｒ５）（Ｒ６）（Ｒ７）で表される炭素数１〜１８のアルキルシリル基であることを特徴とするオレフィン重合用触媒が提供される。
さらに、本発明の第４の発明によれば、第３の発明において、一般式（１）のＲ１〜Ｒ４は、Ｒ１とＲ２、およびＲ３とＲ４が炭素数１〜１０の１級炭化水素基と、炭素数３〜１０の２級炭化水素基もしくは３級炭化水素基、または炭化水素基を２つ以上有するアルキルシリル基との組み合わせからなることを特徴とするオレフィン重合用触媒が提供される。
【００１２】
本発明の第５の発明によれば、第４の発明において、一般式（１）のＲ１〜Ｒ４は、Ｒ１とＲ２、およびＲ３とＲ４が炭素数１〜１０の１級炭化水素基と、炭素数３〜１０の２級または３級炭化水素基との組み合わせからなることを特徴とするオレフィン重合用触媒が提供される。
また、本発明の第６の発明によれば、第５の発明において、一般式（１）のＲ１〜Ｒ４は、Ｒ１とＲ２、およびＲ３とＲ４が炭素数１〜１０の１級炭化水素基と２級炭化水素基との組み合わせからなることを特徴とするオレフィン重合用触媒が提供される。
さらに、本発明の第７の発明によれば、第６の発明において、一般式（１）のＲ１〜Ｒ４は、Ｒ１とＲ２、およびＲ３とＲ４がメチル基とイソプロピル基との組み合わせからなることを特徴とするオレフィン重合用触媒が提供される。
【００１３】
また、本発明の第８の発明によれば、第１〜７のいずれかの発明において、成分（Ｃ）は、下記一般式（２）で表される化合物であることを特徴とするオレフィン重合用触媒が提供される。
Ａｌ（Ｒ１３）（Ｒ１４）（Ｒ１５）  ・・・（２）
（式中、Ｒ１３、Ｒ１４およびＲ１５は、同じでも異なっていてもよく、各々、炭素数２〜１０の炭化水素基を示す。）
さらに、本発明の第９の発明によれば、第１〜８のいずれかの発明において、成分（Ｃ）は、トリエチルアルミニウム、トリイソブチルアルミニウム又はトリオクチルアルミニウムであることを特徴とするオレフィン重合用触媒が提供される。
【００１４】
本発明の第１０の発明によれば、第１〜９のいずれかの発明において、成分（Ｂ）は、雲母またはスメクタイトであることを特徴とするオレフィン重合用触媒が提供される。
また、本発明の第１１の発明によれば、第１〜１０のいずれかの発明において、成分（Ｂ）がスメクタイトであることを特徴とするオレフィン重合用触媒が提供される。
さらに、本発明の第１２の発明によれば、第１〜１１のいずれかの発明において、成分（Ｂ）がモンモリロナイトであることを特徴とするオレフィン重合用触媒が提供される。
【００１５】
また、本発明の第１３の発明によれば、第１〜１２のいずれかの発明に係るオレフィン重合用触媒を用いて、オレフィンを重合することを特徴とするα−オレフィンの重合方法が提供される。
さらに、本発明の第１４の発明によれば、第１〜１２のいずれかの発明に係るオレフィン重合用触媒を用いて、エチレン単独重合およびエチレンとエチレン以外のα−オレフィンとの共重合を行うことを特徴とするエチレンの重合方法が提供される。
【発明の効果】
【００１６】
本発明のオレフィン重合用触媒を用いることにより、低分子量から高分子量までの、単峰性の分子量分布を有するポリエチレンを、良好な重合活性で得ることが可能となった。また、エチレンとα−オレフィンの共重合性がよく、より少ないコモノマーの使用で、密度の低いポリマーを製造することも、可能となった。
さらに、良好なポリマー物性を発現させるには、製造するポリマーの分子量分布や組成分布を正確に制御する必要がある。本発明のオレフィン重合用触媒は、低分子量から高分子量まで単峰性の分子量分布を示すポリエチレンを製造可能なため、特に、多段重合プロセスによるポリマー設計を容易に行うことができる。また、他のメタロセン錯体と組み合わせた場合においても、分子量分布の設計が容易となる。
また、共重合性が良いということにより、重合反応におけるコモノマー濃度を低くできるようになるため、製造面から有利になる。また、多段重合を実施する場合においても、未反応のコモノマーが次の反応器に移送される量が減る、ないしは、全て共重合で消費されてしまうという効果が期待できるので、結果として、ポリマー設計の幅が広がることが期待できる。
【発明を実施するための形態】
【００１７】
本発明は、特定の構造を有するメタロセン化合物（Ａ）、イオン性層状珪酸塩（Ｂ）および必要に応じて有機アルミニウム化合物（Ｃ）を組み合わせたオレフィン重合触媒に係るものである。
以下において、各触媒成分、重合方法などについて、詳細に説明する。
【００１８】
１．成分（Ａ）の二重架橋メタロセン化合物について
本発明に係る成分（Ａ）の二重架橋メタロセン化合物は、下記の一般式（１）により示される化合物である。
【００１９】
【化２】
2011132409.tif 000003
【００２０】
［式中、Ｒ１〜Ｒ４は、同じでも異なっていてもよく、各々、水素原子、炭素数１〜１０の炭化水素基、−Ｓｉ（Ｒ５）（Ｒ６）（Ｒ７）で表される炭素数１〜１８のアルキルシリル基、−Ｏ（Ｒ５）で表される炭素数１〜１０のアルコキシ基、ハロゲン原子、または−Ｎ（Ｒ５）（Ｒ６）で表される炭素数１〜１２の窒素含有炭化水素基を示し、Ｒ５、Ｒ６およびＲ７は、同じでも異なっていてもよく、各々、水素原子、炭素数１〜１０の炭化水素基、または炭素数６〜１５のアリール基、アリールアルキル基若しくはハロゲン化アリール基を示すが、シクロペンタジエニル環上の置換基のうち少なくとも１つは、２級炭化水素基、３級炭化水素基、または炭化水素基を２つ以上有するアルキルシリル基である。Ａ１およびＡ２は、各々独立して、Ｓｉ（Ｒ８）（Ｒ９）、Ｃ（Ｒ８）（Ｒ９）またはＣ（Ｒ８）（Ｒ９）−Ｃ（Ｒ１０）（Ｒ１１）からなる架橋基を示し、Ｒ８、Ｒ９、Ｒ１０およびＲ１１は、同じであっても異なっていてもよく、各々、炭素数１〜１０のアルキル基、炭素数６〜１５のアリールアルキル基、または炭素数３〜１０のシクロアルキル基を示す。Ｍは、Ｔｉ、Ｚｒ、またはＨｆを示し、Ｘは、ハロゲン原子、水素原子、炭素数１〜１０のアルキル基、炭素数６〜１５のアリール基、または−Ｏ（Ｒ１２）で表されるアルコキシ基を示し、Ｒ１２は、炭素数１〜１０のアルキル基、または炭素数６〜１５のアリール基若しくはアリールアルキル基を示す。］
【００２１】
一般式（１）中、Ｒ５、Ｒ６およびＲ７において、シクロペンタジエニル環上の置換基のうち少なくとも１つは、２級炭化水素基、３級炭化水素基、又は炭化水素基を２つ以上有するアルキルシリル基である。
上記の２級炭化水素基、３級炭化水素基、又は炭化水素基を２つ以上有するアルキルシリル基を含有することが必要な理由は、必ずしも明確ではないが、担持触媒における錯体と担体の相互作用が考えられる。
すなわち、メタロセン錯体が担体に担持される場合、物理的または化学的な相互作用が生じる。この相互作用の強さにより、メタロセン錯体から形成される活性種が不均質になる場合があるものと考えている。この活性種の不均一性により得られるポリマーの分子量分布が多峰性になるなどの影響が出てくる。本発明において、少なくとも１つは、２級炭化水素基、３級炭化水素基、又は炭化水素基を２つ以上有するアルキルシリル基を有することが有効な理由の一つとして、イオン性層状珪酸塩に担持させたときの活性種の変質を、立体障害により抑制していることが考えられる。また、２級炭化水素基、３級炭化水素基、又は炭化水素基を２つ以上有するアルキルシリル基のこの他の効果としては、ポリマー成長鎖との相互作用により、重合停止反応が抑制され、高分子量のポリマーが得られるということも挙げられる。
【００２２】
Ｒ１〜Ｒ４で表される置換基のうち、それに含まれるＲ５、Ｒ６およびＲ７が水素又は脂肪族炭化水素基のものについて、以下に例示する。
炭素数１〜１０の炭化水素基のうち、１級炭化水素基としては、メチル基、エチル基、ｎ−プロピル基、ｎ−ブチル基、ベンジル基、３−メチルペンチル基、３−フェニルペンチル基などが挙げられる。これらの中では、メチル基、エチル基、ｎ−プロピル基、ｎ−ブチル基が好ましく、さらには、メチル基である。
また、２級炭化水素基としては、炭素数３〜１０のものであれば、任意の炭化水素基を用いることができる。例えば、イソプロピル基、イソブチル基、イソペンチル基、シクロプロピル基、シクロブチル基、シクロペンチル基、シクロヘキシル基、２−アダマンチル基などが挙げられる。これらの中では、イソプロピル基、イソブチル基、イソペンチル基が好ましい。
さらに、３級炭化水素基としては、炭素数４〜１０のものであれば任意の炭化水素基を用いることができる。例えば、ｔ−ブチル基、１，１−ジメチル−プロピル基、１，１−ジメチルブチル基、１−メチルシクロヘキシル基、１−エチル−１−メチルプロピル基、１−アダマンチル基などが挙げられる。これらの中では、ｔ−ブチル基、１，１−ジメチルプロピル基、１，１−ジメチルブチル基が好ましい。
【００２３】
炭化水素基を２つ以上有するアルキルシリル基としては、炭素数１〜１８のものであれば、任意の炭化水素基を用いることができる。例えば、ジメチルシリル基、ジエチルシリル基、ジ−ｔ−ブチルシリル基、ジシクロヘキシルシリル基、ジフェニルシリル基、エチル−メチルシリル基、ｔ−ブチル−メチルシリル基、トリメチルシリル基、トリエチルシリル基、ジメチル−ｔ−ブチルシリル基、トリシクロヘキシルシリル基などが挙げられる。これらの中では、ジメチルシリル基、ジエチルシリル基、エチル−メチルシリル基、トリメチルシリル基、トリエチルシリル基が好ましい。
また、アルコキシ基としては、メトキシ基、エトキシ基、イソプロポキシ基、ブトキシ基、シクロヘキシロキシ基などが挙げられる。これらの中で、メタロセン触媒の活性点を酸素原子で被毒しないという観点から、立体障害が大きい方が好ましく、イソプロポキシ基、ブトキシ基、シクロヘキシロキシ基が好ましい。
【００２４】
ハロゲン原子としては、フッ素原子、塩素原子、臭素原子、ヨウ素原子が挙げられ、これらの中で、フッ素原子、塩素原子が好ましい。
また、窒素含有炭化水素基としては、アミノ基、メチルアミノ基、ジメチルアミノ基、エチルアミノ基、エチルメチルアミノ基、ブチルメチルアミノ基などが挙げられる。これらの中で、メタロセン触媒の活性点を窒素原子で被毒しないという観点から、立体障害が大きい方が好ましく、２つの炭化水素基を有するアミノ基が好ましい。
【００２５】
Ｒ５、Ｒ６、Ｒ７として、水素及び脂肪族炭化水素基以外の置換基としては、次のものが例示できる。アリール基として、フェニル基、メチルフェニル基、エチルフェニル基、ブチルフェニル基、ナフチル基、ビフェニル基が挙げられる。アリールアルキル基として、ベンジル基、２−フェニルエチルが挙げられる。ハロゲン化アリール基として、クロロフェニル基、フルオロフェニル基、クロロナフチル基が挙げられる。
【００２６】
Ｒ１〜Ｒ４の組み合わせは、シクロペンタジエニル環上の置換基のうち少なくとも１つは、２級炭化水素基、３級炭化水素基、又は炭化水素基を２つ以上有するアルキルシリル基であれば、任意の組み合わせが可能であるが、２級または３級炭化水素基と１級炭化水素基との組み合わせが好ましい。さらに好ましくは、２級炭化水素基と１級炭化水素基である。２つのシクロペンタジエニル環上の２級炭化水素基と１級炭化水素基は、それぞれ同一であることが最も好ましい。
【００２７】
メタロセン触媒の場合、メタロセン錯体の置換基の種類により、ポリマーの分子量やコモノマーとの共重合性などを制御することが可能である。
一方、微粒子担体にメタロセン錯体を担持することは、スラリープロセスや気相プロセスにおける安定運転のためには、重要な技術であるが、従来技術で示したように、しばしば、担持により得られるポリマーの分子量分布が広がるという現象が見られる。得られるポリマーの分子量分布が広がることは、重合活性種が複数存在することを示している。このことは、メタロセン錯体が微粒子担体に担持される場合、複数の吸着状態をとっていることが考えられる。微粒子担体への吸着のしかたは、メタロセン錯体の構造も大きく影響するものと考えている。
本発明においては、シクロペンタジエニル環上の置換基の少なくとも１つは、２級または３級炭化水素を有するメタロセン錯体とイオン交換性層状ケイ酸塩の組み合わせを特徴としているが、この特定の成分を組み合わせることで、担持触媒においても、均一な活性種が維持でき、高分子量、高共重合性を維持したまま、分子量分布の狭いポリマーを得ることが達成できたと考える。
【００２８】
また、Ａ１およびＡ２は、各々独立して、Ｓｉ（Ｒ８）（Ｒ９）、Ｃ（Ｒ８）（Ｒ９）またはＣ（Ｒ８）（Ｒ９）−Ｃ（Ｒ１０）（Ｒ１１）からなる架橋基を示し、各Ｒ８、Ｒ９、Ｒ１０、Ｒ１１は、同じであっても異なっていてもよく、各々炭素数１〜１０のアルキル基、炭素数６〜１５のアリールアルキル基、または炭素数３〜１０のシクロアルキル基を示す。これらの中で、Ｓｉ（Ｒ８）（Ｒ９）からなる架橋基が好ましい。さらに、Ｒ８およびＲ９は、炭素数１〜１０のアルキル基が好ましく、さらには、メチル基が好ましい。
【００２９】
Ｍは、Ｔｉ，Ｚｒ、またはＨｆを示す。好ましくはＺｒである。
Ｘは、ハロゲン原子、水素原子、炭素数１〜１０のアルキル基、炭素数６〜１５のアリール基、または−ＯＲ９で表されるアルコキシ基を示し、Ｒ９は、炭素数１〜１０のアルキル基、または炭素数６〜１５のアリール基、アリールアルキル基を示す。これらの中で、ハロゲン原子、水素原子、炭素数１〜１０のアルキル基、炭素数６〜１５のアリール基が好ましい。さらに好ましくは、塩素原子またはメチル基である。
【００３０】
一般式（１）で示される化合物の具体例として、以下のものが挙げられる（以下の式中、Ｍｅはメチル基、Ｃ６Ｈ５はフェニル基を表す。）。
尚、ＭがＺｒの化合物を代表として例示するが、ＴｉおよびＨｆの場合も同様な化合物が例示できる。
【００３１】
（ｉ）２級炭素を含む錯体の例示：
（Ｍｅ２Ｓｉ）２｛η５−Ｃ５Ｈ−３，５−（ＣＨＭｅ２）２｝２ＺｒＣｌ２、（Ｍｅ２Ｓｉ）２｛η５−Ｃ５Ｈ−３，５−（ＣＨＭｅ２）２｝２ＺｒＭｅ２、（Ｍｅ２Ｓｉ）２｛η５−Ｃ５Ｈ−３，５−（ＣＨＭｅ２）２｝２Ｚｒ（ｎ−Ｃ４Ｈ９）２、（Ｍｅ２Ｓｉ）２｛η５−Ｃ５Ｈ−３，５−（ＣＨＭｅ２）２｝２Ｚｒ（ＣＨ２Ｃ６Ｈ５）２、ｒａｃ−（Ｍｅ２Ｓｉ）２｛η５−Ｃ５Ｈ−３−（ＣＨＭｅ２）−５−Ｍｅ｝２ＺｒＣｌ２、ｒａｃ−（Ｍｅ２Ｓｉ）２｛η５−Ｃ５Ｈ−３−（ＣＨＭｅ２）−５−Ｍｅ｝２ＺｒＭｅ２、ｒａｃ−（Ｍｅ２Ｓｉ）２｛η５−Ｃ５Ｈ−３−（ＣＨＭｅ２）−５−Ｍｅ｝２Ｚｒ（ｎ−Ｃ４Ｈ９）２、ｒａｃ−（Ｍｅ２Ｓｉ）２｛η５−Ｃ５Ｈ−３−（ＣＨＭｅ２）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（ＣＨＭｅ２）−５−Ｍｅ｝２ＺｒＣｌ２、ｍｅｓｏ−（Ｍｅ２Ｓｉ）２｛η５−Ｃ５Ｈ−３−（ＣＨＭｅ２）−５−Ｍｅ｝２ＺｒＭｅ２、ｍｅｓｏ−（Ｍｅ２Ｓｉ）２｛η５−Ｃ５Ｈ−３−（ＣＨＭｅ２）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（ＣＨＭｅ２）−５−Ｍｅ｝２Ｚｒ（ＣＨ２Ｃ６Ｈ５）２、（Ｍｅ２Ｓｉ）２｛η５−Ｃ５Ｈ−３，５−（２−アダマンチル）２｝２ＺｒＣｌ２、（Ｍｅ２Ｓｉ）２｛η５−Ｃ５Ｈ−３，５−（２−アダマンチル）２｝２ＺｒＭｅ２、（Ｍｅ２Ｓｉ）２｛η５−Ｃ５Ｈ−３，５−（２−アダマンチル）２｝２Ｚｒ（ｎ−Ｃ４Ｈ９）２、（Ｍｅ２Ｓｉ）２｛η５−Ｃ５Ｈ−３，５−（２−アダマンチル）２｝２Ｚｒ（ＣＨ２Ｃ６Ｈ５）２、ｒａｃ−（Ｍｅ２Ｓｉ）２｛η５−Ｃ５Ｈ−３−（２−アダマンチル）−５−Ｍｅ｝２ＺｒＣｌ２、ｒａｃ−（Ｍｅ２Ｓｉ）２｛η５−Ｃ５Ｈ−３−（２−アダマンチル）−５−Ｍｅ｝２ＺｒＭｅ２、ｒａｃ−（Ｍｅ２Ｓｉ）２｛η５−Ｃ５Ｈ−３−（２−アダマンチル）−５−Ｍｅ｝２Ｚｒ（ｎ−Ｃ４Ｈ９）２、ｒａｃ−（Ｍｅ２Ｓｉ）２｛η５−Ｃ５Ｈ−３−（２−アダマンチル）−５−Ｍｅ｝２Ｚｒ（ＣＨ２Ｃ６Ｈ５）２、
【００３２】
ｍｅｓｏ−（Ｍｅ２Ｓｉ）２｛η５−Ｃ５Ｈ−３−（２−アダマンチル）−５−Ｍｅ｝２ＺｒＣｌ２、ｍｅｓｏ−（Ｍｅ２Ｓｉ）２｛η５−Ｃ５Ｈ−３−（２−アダマンチル）−５−Ｍｅ｝２ＺｒＭｅ２、ｍｅｓｏ−（Ｍｅ２Ｓｉ）２｛η５−Ｃ５Ｈ−３−（２−アダマンチル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（２−アダマンチル）−５−Ｍｅ｝２Ｚｒ（ＣＨ２Ｃ６Ｈ５）２、（Ｍｅ２Ｓｉ）２｛η５−Ｃ５Ｈ−３，５−（シクロヘキシル）２｝２ＺｒＣｌ２、（Ｍｅ２Ｓｉ）２｛η５−Ｃ５Ｈ−３，５−（シクロヘキシル）２｝２ＺｒＭｅ２、（Ｍｅ２Ｓｉ）２｛η５−Ｃ５Ｈ−３，５−（シクロヘキシル）２｝２Ｚｒ（ｎ−Ｃ４Ｈ９）２、（Ｍｅ２Ｓｉ）２｛η５−Ｃ５Ｈ−３，５−（シクロヘキシル）２｝２Ｚｒ（ＣＨ２Ｃ６Ｈ５）２、ｒａｃ−（Ｍｅ２Ｓｉ）２｛η５−Ｃ５Ｈ−３−（シクロヘキシル）−５−Ｍｅ｝２ＺｒＣｌ２、ｒａｃ−（Ｍｅ２Ｓｉ）２｛η５−Ｃ５Ｈ−３−（シクロヘキシル）−５−Ｍｅ｝２ＺｒＭｅ２、ｒａｃ−（Ｍｅ２Ｓｉ）２｛η５−Ｃ５Ｈ−３−（シクロヘキシル）−５−Ｍｅ｝２Ｚｒ（ｎ−Ｃ４Ｈ９）２、ｒａｃ−（Ｍｅ２Ｓｉ）２｛η５−Ｃ５Ｈ−３−（シクロヘキシル）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（シクロヘキシル）−５−Ｍｅ｝２ＺｒＣｌ２、ｍｅｓｏ−（Ｍｅ２Ｓｉ）２｛η５−Ｃ５Ｈ−３−（シクロヘキシル）−５−Ｍｅ｝２ＺｒＭｅ２、ｍｅｓｏ−（Ｍｅ２Ｓｉ）２｛η５−Ｃ５Ｈ−３−（シクロヘキシル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（シクロヘキシル）−５−Ｍｅ｝２Ｚｒ（ＣＨ２Ｃ６Ｈ５）２、である。
【００３３】
（ｉｉ）３級炭素を含む化合物の例示：
（Ｍｅ２Ｓｉ）２｛η５−Ｃ５Ｈ−３，５−（ＣＭｅ３）２｝２ＺｒＣｌ２、（Ｍｅ２Ｓｉ）２｛η５−Ｃ５Ｈ−３，５−（ＣＭｅ３）２｝２ＺｒＭｅ２、（Ｍｅ２Ｓｉ）２｛η５−Ｃ５Ｈ−３，５−（ＣＭｅ３）２｝２Ｚｒ（ｎ−Ｃ４Ｈ９）２、（Ｍｅ２Ｓｉ）２｛η５−Ｃ５Ｈ−３，５−（ＣＭｅ３）２｝２Ｚｒ（ＣＨ２Ｃ６Ｈ５）２、ｒａｃ−（Ｍｅ２Ｓｉ）２｛η５−Ｃ５Ｈ−３−（ＣＭｅ３）−５−Ｍｅ｝２ＺｒＣｌ２、ｒａｃ−（Ｍｅ２Ｓｉ）２｛η５−Ｃ５Ｈ−３−（ＣＭｅ３）−５−Ｍｅ｝２ＺｒＭｅ２、ｒａｃ−（Ｍｅ２Ｓｉ）２｛η５−Ｃ５Ｈ−３−（ＣＭｅ３）−５−Ｍｅ｝２Ｚｒ（ｎ−Ｃ４Ｈ９）２、ｒａｃ−（Ｍｅ２Ｓｉ）２｛η５−Ｃ５Ｈ−３−（ＣＭｅ３）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（ＣＭｅ３）−５−Ｍｅ｝２ＺｒＣｌ２、ｍｅｓｏ−（Ｍｅ２Ｓｉ）２｛η５−Ｃ５Ｈ−３−（ＣＭｅ３）−５−Ｍｅ｝２ＺｒＭｅ２、ｍｅｓｏ−（Ｍｅ２Ｓｉ）２｛η５−Ｃ５Ｈ−３−（ＣＭｅ３）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（ＣＭｅ３）−５−Ｍｅ｝２Ｚｒ（ＣＨ２Ｃ６Ｈ５）２、
（Ｍｅ２Ｓｉ）２｛η５−Ｃ５Ｈ−３，５−（１−アダマンチル）２｝２ＺｒＣｌ２、（Ｍｅ２Ｓｉ）２｛η５−Ｃ５Ｈ−３，５−（１−アダマンチル）２｝２ＺｒＭｅ２、（Ｍｅ２Ｓｉ）２｛η５−Ｃ５Ｈ−３，５−（１−アダマンチル）２｝２Ｚｒ（ｎ−Ｃ４Ｈ９）２、（Ｍｅ２Ｓｉ）２｛η５−Ｃ５Ｈ−３，５−（１−アダマンチル）２｝２Ｚｒ（ＣＨ２Ｃ６Ｈ５）２、ｒａｃ−（Ｍｅ２Ｓｉ）２｛η５−Ｃ５Ｈ−３−（１−アダマンチル）−５−Ｍｅ｝２ＺｒＣｌ２、ｒａｃ−（Ｍｅ２Ｓｉ）２｛η５−Ｃ５Ｈ−３−（１−アダマンチル）−５−Ｍｅ｝２ＺｒＭｅ２、ｒａｃ−（Ｍｅ２Ｓｉ）２｛η５−Ｃ５Ｈ−３−（１−アダマンチル）−５−Ｍｅ｝２Ｚｒ（ｎ−Ｃ４Ｈ９）２、ｒａｃ−（Ｍｅ２Ｓｉ）２｛η５−Ｃ５Ｈ−３−（１−アダマンチル）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（１−アダマンチル）−５−Ｍｅ｝２ＺｒＣｌ２、ｍｅｓｏ−（Ｍｅ２Ｓｉ）２｛η５−Ｃ５Ｈ−３−（１−アダマンチル）−５−Ｍｅ｝２ＺｒＭｅ２、ｍｅｓｏ−（Ｍｅ２Ｓｉ）２｛η５−Ｃ５Ｈ−３−（１−アダマンチル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（１−アダマンチル）−５−Ｍｅ｝２Ｚｒ（ＣＨ２Ｃ６Ｈ５）２、（Ｍｅ２Ｓｉ）２｛η５−Ｃ５Ｈ−３，５−（１，１−ジメチルプロピル）２｝２ＺｒＣｌ２、（Ｍｅ２Ｓｉ）２｛η５−Ｃ５Ｈ−３，５−（１，１−ジメチルプロピル）２｝２ＺｒＭｅ２、（Ｍｅ２Ｓｉ）２｛η５−Ｃ５Ｈ−３，５−（１，１−ジメチルプロピル）２｝２Ｚｒ（ｎ−Ｃ４Ｈ９）２、（Ｍｅ２Ｓｉ）２｛η５−Ｃ５Ｈ−３，５−（１，１−ジメチルプロピル）２｝２Ｚｒ（ＣＨ２Ｃ６Ｈ５）２、ｒａｃ−（Ｍｅ２Ｓｉ）２｛η５−Ｃ５Ｈ−３−（１，１−ジメチルプロピル）−５−Ｍｅ｝２ＺｒＣｌ２、ｒａｃ−（Ｍｅ２Ｓｉ）２｛η５−Ｃ５Ｈ−３−（１，１−ジメチルプロピル）−５−Ｍｅ｝２ＺｒＭｅ２、ｒａｃ−（Ｍｅ２Ｓｉ）２｛η５−Ｃ５Ｈ−３−（１，１−ジメチルプロピル）−５−Ｍｅ｝２Ｚｒ（ｎ−Ｃ４Ｈ９）２、ｒａｃ−（Ｍｅ２Ｓｉ）２｛η５−Ｃ５Ｈ−３−（１，１−ジメチルプロピル）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（１，１−ジメチルプロピル）−５−Ｍｅ｝２ＺｒＣｌ２、ｍｅｓｏ−（Ｍｅ２Ｓｉ）２｛η５−Ｃ５Ｈ−３−（１，１−ジメチルプロピル）−５−Ｍｅ｝２ＺｒＭｅ２、ｍｅｓｏ−（Ｍｅ２Ｓｉ）２｛η５−Ｃ５Ｈ−３−（１，１−ジメチルプロピル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（１，１−ジメチルプロピル）−５−Ｍｅ｝２Ｚｒ（ＣＨ２Ｃ６Ｈ５）２、である。
【００３４】
（ｉｉｉ）アルキルシリル基を含む化合物の例示：
（Ｍｅ２Ｓｉ）２｛η５−Ｃ５Ｈ−３，５−（ジメチルシリル）２｝２ＺｒＣｌ２、（Ｍｅ２Ｓｉ）２｛η５−Ｃ５Ｈ−３，５−（ジメチルシリル）２｝２ＺｒＭｅ２、（Ｍｅ２Ｓｉ）２｛η５−Ｃ５Ｈ−３，５−（ジメチルシリル）２｝２Ｚｒ（ｎ−Ｃ４Ｈ９）２、（Ｍｅ２Ｓｉ）２｛η５−Ｃ５Ｈ−３，５−（ジメチルシリル）２｝２Ｚｒ（ＣＨ２Ｃ６Ｈ５）２、ｒａｃ−（Ｍｅ２Ｓｉ）２｛η５−Ｃ５Ｈ−３−（ジメチルシリル）−５−Ｍｅ｝２ＺｒＣｌ２、ｒａｃ−（Ｍｅ２Ｓｉ）２｛η５−Ｃ５Ｈ−３−（ジメチルシリル）−５−Ｍｅ｝２ＺｒＭｅ２、ｒａｃ−（Ｍｅ２Ｓｉ）２｛η５−Ｃ５Ｈ−３−（ジメチルシリル）−５−Ｍｅ｝２Ｚｒ（ｎ−Ｃ４Ｈ９）２、ｒａｃ−（Ｍｅ２Ｓｉ）２｛η５−Ｃ５Ｈ−３−（ジメチルシリル）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（ジメチルシリル）−５−Ｍｅ｝２ＺｒＣｌ２、ｍｅｓｏ−（Ｍｅ２Ｓｉ）２｛η５−Ｃ５Ｈ−３−（ジメチルシリル）−５−Ｍｅ｝２ＺｒＭｅ２、ｍｅｓｏ−（Ｍｅ２Ｓｉ）２｛η５−Ｃ５Ｈ−３−（ジメチルシリル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（ジメチルシリル）−５−Ｍｅ｝２Ｚｒ（ＣＨ２Ｃ６Ｈ５）２、（Ｍｅ２Ｓｉ）２｛η５−Ｃ５Ｈ−３，５−（トリメチルシリル）２｝２ＺｒＣｌ２、（Ｍｅ２Ｓｉ）２｛η５−Ｃ５Ｈ−３，５−（トリメチルシリル）２｝２ＺｒＭｅ２、（Ｍｅ２Ｓｉ）２｛η５−Ｃ５Ｈ−３，５−（トリメチルシリル）２｝２Ｚｒ（ｎ−Ｃ４Ｈ９）２、（Ｍｅ２Ｓｉ）２｛η５−Ｃ５Ｈ−３，５−（トリメチルシリル）２｝２Ｚｒ（ＣＨ２Ｃ６Ｈ５）２、ｒａｃ−（Ｍｅ２Ｓｉ）２｛η５−Ｃ５Ｈ−３−（トリメチルシリル）−５−Ｍｅ｝２ＺｒＣｌ２、ｒａｃ−（Ｍｅ２Ｓｉ）２｛η５−Ｃ５Ｈ−３−（トリメチルシリル）−５−Ｍｅ｝２ＺｒＣｌ２、ｒａｃ−（Ｍｅ２Ｓｉ）２｛η５−Ｃ５Ｈ−３−（トリメチルシリル）−５−Ｍｅ｝２ＺｒＭｅ２、ｒａｃ−（Ｍｅ２Ｓｉ）２｛η５−Ｃ５Ｈ−３−（トリメチルシリル）−５−Ｍｅ｝２Ｚｒ（ｎ−Ｃ４Ｈ９）２、ｒａｃ−（Ｍｅ２Ｓｉ）２｛η５−Ｃ５Ｈ−３−（トリメチルシリル）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（トリメチルシリル）−５−Ｍｅ｝２ＺｒＣｌ２、ｍｅｓｏ−（Ｍｅ２Ｓｉ）２｛η５−Ｃ５Ｈ−３−（トリメチルシリル）−５−Ｍｅ｝２ＺｒＭｅ２、ｍｅｓｏ−（Ｍｅ２Ｓｉ）２｛η５−Ｃ５Ｈ−３−（トリメチルシリル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（トリメチルシリル）−５−Ｍｅ｝２Ｚｒ（ＣＨ２Ｃ６Ｈ５）２、（Ｍｅ２Ｓｉ）２｛η５−Ｃ５Ｈ−３，５−（ジフェニルシリル）２｝２ＺｒＣｌ２、（Ｍｅ２Ｓｉ）２｛η５−Ｃ５Ｈ−３，５−（ジフェニルシリル）２｝２ＺｒＭｅ２、（Ｍｅ２Ｓｉ）２｛η５−Ｃ５Ｈ−３，５−（ジフェニルシリル）２｝２Ｚｒ（ｎ−Ｃ４Ｈ９）２、（Ｍｅ２Ｓｉ）２｛η５−Ｃ５Ｈ−３，５−（ジフェニルシリル）２｝２Ｚｒ（ＣＨ２Ｃ６Ｈ５）２、ｒａｃ−（Ｍｅ２Ｓｉ）２｛η５−Ｃ５Ｈ−３−（ジフェニルシリル）−５−Ｍｅ｝２ＺｒＣｌ２、ｒａｃ−（Ｍｅ２Ｓｉ）２｛η５−Ｃ５Ｈ−３−（ジフェニルシリル）−５−Ｍｅ｝２ＺｒＭｅ２、ｒａｃ−（Ｍｅ２Ｓｉ）２｛η５−Ｃ５Ｈ−３−（ジフェニルシリル）−５−Ｍｅ｝２Ｚｒ（ｎ−Ｃ４Ｈ９）２、ｒａｃ−（Ｍｅ２Ｓｉ）２｛η５−Ｃ５Ｈ−３−（ジフェニルシリル）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（ジフェニルシリル）−５−Ｍｅ｝２ＺｒＣｌ２、ｍｅｓｏ−（Ｍｅ２Ｓｉ）２｛η５−Ｃ５Ｈ−３−（ジフェニルシリル）−５−Ｍｅ｝２ＺｒＭｅ２、ｍｅｓｏ−（Ｍｅ２Ｓｉ）２｛η５−Ｃ５Ｈ−３−（ジフェニルシリル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（ジフェニルシリル）−５−Ｍｅ｝２Ｚｒ（ＣＨ２Ｃ６Ｈ５）２、（Ｍｅ２Ｓｉ）２｛η５−Ｃ５Ｈ−３，５−（フェニルメチルシリル）２｝２ＺｒＣｌ２、（Ｍｅ２Ｓｉ）２｛η５−Ｃ５Ｈ−３，５−（フェニルメチルシリル）２｝２ＺｒＭｅ２、（Ｍｅ２Ｓｉ）２｛η５−Ｃ５Ｈ−３，５−（フェニルメチルシリル）２｝２Ｚｒ（ｎ−Ｃ４Ｈ９）２、（Ｍｅ２Ｓｉ）２｛η５−Ｃ５Ｈ−３，５−（フェニルメチルシリル）２｝２Ｚｒ（ＣＨ２Ｃ６Ｈ５）２、ｒａｃ−（Ｍｅ２Ｓｉ）２｛η５−Ｃ５Ｈ−３−（フェニルメチルシリル）−５−Ｍｅ｝２ＺｒＣｌ２、ｒａｃ−（Ｍｅ２Ｓｉ）２｛η５−Ｃ５Ｈ−３−（フェニルメチルシリル）−５−Ｍｅ｝２ＺｒＭｅ２、ｒａｃ−（Ｍｅ２Ｓｉ）２｛η５−Ｃ５Ｈ−３−（フェニルメチルシリル）−５−Ｍｅ｝２Ｚｒ（ｎ−Ｃ４Ｈ９）２、ｒａｃ−（Ｍｅ２Ｓｉ）２｛η５−Ｃ５Ｈ−３−（フェニルメチルシリル）−５−Ｍｅ｝２Ｚｒ（ＣＨ２Ｃ６Ｈ５）２、ｍｅｓｏ−（Ｍｅ２Ｓｉ）２｛η５−Ｃ５Ｈ−３−（フェニルメチルシリル）−５−Ｍｅ｝２ＺｒＣｌ２、ｍｅｓｏ−（Ｍｅ２Ｓｉ）２｛η５−Ｃ５Ｈ−３−（フェニルメチルシリル）−５−Ｍｅ｝２ＺｒＭｅ２、ｍｅｓｏ−（Ｍｅ２Ｓｉ）２｛η５−Ｃ５Ｈ−３−（フェニルメチルシリル）−５−Ｍｅ｝２Ｚｒ（ｎ−Ｃ４Ｈ９）２、ｍｅｓｏ−（Ｍｅ２Ｓｉ）２｛η５−Ｃ５Ｈ−３−（フェニルメチルシリル）−５−Ｍｅ｝２Ｚｒ（ＣＨ２Ｃ６Ｈ５）２、である。
【００３５】
これらの中で好ましいのは、２級炭素と１級炭素の組み合わせの化合物であり、さらに好ましいのは、ｒａｃ−（Ｍｅ２Ｓｉ）２｛η５−Ｃ５Ｈ−３−（ＣＨＭｅ２）−５−Ｍｅ｝２ＺｒＣｌ２、ｒａｃ−（Ｍｅ２Ｓｉ）２｛η５−Ｃ５Ｈ−３−（ＣＨＭｅ２）−５−Ｍｅ｝２ＺｒＭｅ２、ｍｅｓｏ−（Ｍｅ２Ｓｉ）２｛η５−Ｃ５Ｈ−３−（ＣＨＭｅ２）−５−Ｍｅ｝２ＺｒＣｌ２、ｍｅｓｏ−（Ｍｅ２Ｓｉ）２｛η５−Ｃ５Ｈ−３−（ＣＨＭｅ２）−５−Ｍｅ｝２ＺｒＭｅ２、ｒａｃ−（Ｍｅ２Ｓｉ）２｛η５−Ｃ５Ｈ−３−（ジメチルシリル）−５−Ｍｅ｝２ＺｒＣｌ２、ｒａｃ−（Ｍｅ２Ｓｉ）２｛η５−Ｃ５Ｈ−３−（ジメチルシリル）−５−Ｍｅ｝２ＺｒＭｅ２、ｍｅｓｏ−（Ｍｅ２Ｓｉ）２｛η５−Ｃ５Ｈ−３−（ジメチルシリル）−５−Ｍｅ｝２ＺｒＣｌ２、ｍｅｓｏ−（Ｍｅ２Ｓｉ）２｛η５−Ｃ５Ｈ−３−（ジメチルシリル）−５−Ｍｅ｝２ＺｒＭｅ２、である。
【００３６】
２．成分（Ｂ）のイオン性層状珪酸塩について
本発明に係る成分（Ｂ）のイオン性層状珪酸塩としては、粘土、粘土鉱物、ゼオライト、珪藻土などが使用可能である。これらは、合成品を用いてもよいし、天然に産出する鉱物を用いてもよい。
粘土、粘土鉱物の具体例としては、アロフェン等のアロフェン族、ディッカイト、ナクライト、カオリナイト、アノーキサイトなどのカオリン族、メタハロイサイト、ハロイサイトなどのハロイサイト族、クリソタイル、リザルダイト、アンチゴライトなどの蛇紋石族、モンモリロナイト、ザウコナイト、バイデライト、ノントロナイト、サポナイト、ヘクトライトなどのスメクタイト族、バーミキュライトなどのバーミキュライト鉱物、イライト、セリサイト、海緑石などの雲母鉱物、アタパルジャイト、セピオライト、パイゴルスカイト、ベントナイト、木節粘土、ガイロメ粘土、ヒシンゲル石、パイロフィライト、リョクデイ石群などが挙げられる。これらは混合層を形成していてもよい。
人工合成物としては、合成雲母、合成ヘクトライト、合成サポナイト、合成テニオライトなどが挙げられる。
【００３７】
これら具体例のうち好ましくは、モンモリロナイト、ザウコナイト、バイデライト、ノントロナイト、サポナイト、ヘクトライトなどのスメクタイト族、イライト、セリサイト、海緑石などの雲母鉱物、合成雲母、合成ヘクトライト、合成サポナイト、合成テニオライトが挙げられ、さらに好ましくはモンモリロナイト、ザウコナイト、バイデライト、ノントロナイト、サポナイト、ヘクトライトなどのスメクタイト族が挙げられ、その中でもモンモリロナイトが好ましい。
【００３８】
本発明においては、特定構造を有するメタロセン錯体とイオン交換性層状珪酸塩を組み合わせることを特徴としている。イオン交換性層状珪酸塩は、通常、負に帯電した層状構造を有しており、シリカ、シリカアルミナ、アルミナ等の無機酸化物とは、構造的にも化学的にも異なる表面状態を有している。イオン交換性層状珪酸塩の特別な構造がメタロセン錯体の担持による変質を抑制し、均一活性点を維持しやすくさせているものと考えている。その結果、分子量分布の狭いポリマーが得られたものと考えている。
また、イオン交換性層状珪酸塩は、それ自体でメタロセン錯体を活性化させる機能を有しており、有機アルミニウム化合物を必須としない。また、有機アルミニウム化合物を使用する場合においても、その使用量は、被毒防止ができる程度で良いので、少なくて済む。
有機アルミニウム化合物は、しばしばメタロセン錯体と反応することが知られている。イオン交換性層状珪酸塩が活性種の変質抑制に効果があるのは、従来の助触媒、特に助触媒がメチルアルモキサンの場合に比べて、メタロセン錯体に対する有機アルミニウム化合物の使用量が少なくてすむことも挙げられる。また、トリメチルアルミニウムより、反応性が低い有機アルミニウム化合物を使用できることも、メタロセン触媒の活性種の変質を抑制するためには、有利と考えられる。
【００３９】
これらのイオン交換性層状珪酸塩は、そのまま用いてもよいが、塩酸、硝酸、硫酸などによる酸処理及び／又は、ＬｉＣｌ、ＮａＣｌ、ＫＣｌ、ＣａＣｌ２、ＭｇＣｌ２、Ｌｉ２ＳＯ４、ＭｇＳＯ４、ＺｎＳＯ４、Ｔｉ（ＳＯ４）２、Ｚｒ（ＳＯ４）２、Ａｌ２（ＳＯ４）３などの塩類処理を行ってもよい。該処理において、対応する酸と塩基を混合して反応系内で塩を生成させて処理を行ってもよく、また、粉砕や造粒などの形状制御や乾燥処理を行ってもよい。
酸処理は、イオン交換性層状珪酸塩から成分の一部を溶出させる効果がある。また、塩処理は、イオン交換させる効果とイオン交換性層状珪酸塩の膨潤性を変化させる効果がある。その結果、酸処理および塩処理の条件を選択することにより、粒子の表面積や細孔容積を制御することができる。
【００４０】
イオン交換性層状珪酸塩の粒径などに特に制限はなく、任意のものが使用可能であるが、好ましい粒径は、平均粒径５μｍ〜２００μｍ、さらに好ましくは１０μｍ〜１００μｍである。
粒径は、触媒のフィード方法の選択に影響を与える。また、重合により生成するポリマーも影響を与えるため、ポリマーの安定生産をする上で重要な要因の一つである。
【００４１】
３．成分（Ｃ）の有機アルミニウム化合物について
有機アルミニウム化合物としては、下記一般式（２）で表される化合物が、好ましく用いられる。
Ａｌ（Ｒ１３）（Ｒ１４）（Ｒ１５）  ・・・（２）
（式中、Ｒ１３、Ｒ１４およびＲ１５は、同じでも異なっていてもよく、各々、炭素数２〜１０の炭化水素基を示す。）
【００４２】
有機アルミニウム化合物の具体例としては、トリエチルアルミニウム、トリノルマルプロピルアルミニウム、トリノルマルブチルアルミニウム、トリイソブチルアルミニウム、トリノルマルヘキシルアルミニウム、トリノルマルオクチルアルミニウム、トリノルマルデシルアルミニウム等が挙げられる。これらのうち、好ましくは、トリエチルアルミニウム、トリイソブチルアルミニウム、トリオクチルアルミニウムである。
【００４３】
有機アルミニウム化合物は、主に担体表面の被毒物と反応して重合活性種の失活を抑制させる目的で用いられるが、メタロセン錯体とも反応する。均一な活性種を維持し、分子量分布が狭いポリマーを得るためには、メタロセン錯体との反応性が低い有機アルミニウム化合物を用いることが好ましい。有機アルミニウム化合物とメタロセン錯体の反応により得られる生成物の構造は、メタロセン錯体の構造に影響を受けるものと考えている。
本発明において用いられる有機アルミニウム化合物としては、炭素数が２〜１０の化合物が好ましいが、炭素数１の化合物、すなわちトリメチルアルミニウムなどは、本発明で用いるメタロセン錯体に対して、反応性が強すぎるため、複数の構造の化合物を生成する可能性が大きい。また、炭素数が大きくなるに従って、立体障害により反応性は低下していく。そのため、メタロセン錯体と有機アルミニウム化合物の反応生成物においても、例えば、トリメチルアルミニウムと反応しメタロセン錯体がメチル化された場合は、それに続く反応が起こりやすいことが考えられる。
これに対して、炭素数２〜１０の炭化水素基では、メタロセン錯体にこれらの炭化水素基が導入された後は、それに続く反応は生じにくいことが考えられる。このことも、メタロセン触媒の活性種を均一に保つことに対して、有利に働くと考えられる。
【００４４】
４．重合触媒の使用態様
本発明のオレフィン重合用触媒は、上記の成分（Ａ）と成分（Ｂ）、及び必要に応じて、成分（Ｃ）を接触させて触媒とする。その接触方法は、特に限定されないが、以下のような順序で接触させることができる。また、この接触は、触媒調製時だけでなく、オレフィンによる予備重合時またはオレフィンの重合時に行ってもよい。これらの接触において接触を充分に行うため溶媒を用いてもよい。溶媒としては、脂肪族飽和炭化水素、芳香族炭化水素、脂肪族不飽和炭化水素やこれらのハロゲン化物、また、予備重合モノマーなどが例示される。
【００４５】
（ｉ）成分（Ａ）と成分（Ｂ）を接触させる。
（ｉｉ）成分（Ａ）と成分（Ｂ）を接触させた後に、成分（Ｃ）を添加する。
（ｉｉｉ）成分（Ａ）と成分（Ｃ）を接触させた後に、成分（Ｂ）を添加する。
（ｉｖ）成分（Ｂ）と成分（Ｃ）を接触させた後に、成分（Ａ）を添加する。
（ｖ）三成分を同時に接触させる。
【００４６】
好ましい接触方法は、成分（Ｂ）と成分（Ｃ）を接触させた後、未反応の成分（Ｃ）を洗浄等で除去し、その後成分（Ａ）を接触させる方法である。
成分（Ｂ）１ｇにつき、成分（Ａ）は０．００１〜１０ミリモル、好ましくは０．００１〜１ミリモルの範囲で使用される。成分（Ｂ）を成分（Ｃ）を接触させる場合、成分（Ｂ）１ｇにつき、成分（Ｃ）は０．０１〜１０ミリモル、好ましくは０．１〜５ミリモルの範囲で使用される。成分（Ａ）と成分（Ｃ）を接触する場合、成分（Ａ）１モルに対し、成分（Ｃ）は０．１〜１０００モル、好ましくは２〜１００、さらに好ましくは４〜６の範囲で使用される。
【００４７】
本発明のオレフィン重合用触媒は、粒子性の改良のために、予めオレフィンを接触させて、少量重合されることからなる予備重合処理に付すことが好ましい。
使用するオレフィンは、特に限定はないが、エチレン、プロピレン、１−ブテン、１−ヘキセン、１−オクテン、４−メチル−１−ペンテン、３−メチル−１−ブテン、ビニルシクロアルカン、スチレンなどを使用することが可能であり、特にエチレンを使用することが好ましい。オレフィンの供給方法は、オレフィンを反応槽に定速的にあるいは定圧状態になるように維持する供給方法やその組み合わせ、段階的な変化をさせるなど、任意の方法が可能である。
【００４８】
予備重合時間は、特に限定されないが、５分〜２４時間の範囲であることが好ましい。また、予備重合量は、予備重合ポリマー量が成分［Ｂ］１部に対し、好ましくは０．０１〜１００、さらに好ましくは０．１〜５０である。予備重合を終了した後に、触媒の使用形態に応じ、そのまま使用することが可能であるが、必要ならば乾燥を行ってもよい。
予備重合温度は、特に制限は無いが、０℃〜１００℃が好ましく、より好ましくは１０〜７０℃である。
【００４９】
予備重合時には、有機溶媒等の液体中で実施することもでき、かつこれが好ましい。予備重合時の固体触媒の濃度には、特に制限は無いが、好ましくは５０ｇ／Ｌ以上、より好ましくは６０ｇ／Ｌ以上、特に好ましくは７０ｇ／Ｌ以上である。濃度が高い方がメタロセンの活性化が進行し、高活性触媒となる。
さらに、上記各成分の接触の際、もしくは接触の後に、ポリエチレン、ポリプロピレン、ポリスチレンなどの重合体やシリカ、チタニアなどの無機酸化物固体を共存させることも可能である。
【００５０】
予備重合後に触媒を乾燥してもよい。乾燥方法には、特に制限は無いが、減圧乾燥や加熱乾燥、乾燥ガスを流通させることによる乾燥などが例示され、これらの方法を単独で用いても良いし、２つ以上の方法を組み合わせて用いてもよい。乾燥工程において、触媒を攪拌、振動、流動させてもよいし、静置させてもよい
【００５１】
５．重合
前記成分（Ａ）、成分（Ｂ）、及び必要に応じて用いられる成分（Ｃ）からなるオレフィン重合用触媒を用いておこなう重合は、オレフィン単独あるいは該オレフィンと他のコモノマーとを混合接触させることにより、行われる。共重合の場合、反応系中の各モノマーの量比は、経時的に一定である必要はなく、各モノマーを一定の混合比で供給することも便利であるし、供給するモノマーの混合比を経時的に変化させることも可能である。また、共重合反応比を考慮してモノマーのいずれかを分割添加することもできる。
【００５２】
重合し得るオレフィンとしては、炭素数２〜２０程度のものが好ましく、具体的にはエチレン、プロピレン、１−ブテン、１−ヘキセン、１−オクテン、スチレン、ジビニルベンゼン、７−メチル−１，７−オクタジエン、シクロペンテン、ノルボルネン、エチリデンノルボルネン等が挙げられる。好ましくは炭素数２〜８のα−オレフィンである。共重合の場合、用いられるコモノマーの種類は、前記オレフィンとして挙げられるものの中から、主成分となるもの以外のオレフィンを選択して用いることができる。
【００５３】
重合様式は、触媒成分と各モノマーが効率よく接触するならば、あらゆる様式を採用しうる。具体的には、不活性溶媒を用いるスラリー法、不活性溶媒を実質的に用いずプロピレンを溶媒として用いる方法、溶液重合法あるいは実質的に液体溶媒を用いず各モノマーをガス状に保つ気相法などが採用できる。また、連続重合、回分式重合、又は予備重合を行う方法も適用される。
【００５４】
スラリー重合の場合は、重合溶媒として、ヘキサン、ヘプタン、ペンタン、シクロヘキサン、ベンゼン、トルエン等の飽和脂肪族又は芳香族炭化水素の単独又は混合物が用いられる。重合温度は０〜１５０℃であり、また、分子量調節剤として補助的に水素を用いることができる。重合圧力は０〜２０００ｋｇ／ｃｍ２Ｇ、好ましくは０〜６０ｋｇ／ｃｍ２Ｇが適当である。
【実施例】
【００５５】
次に、実施例によって本発明を具体的に説明するが、本発明は、その要旨を逸脱しない限りこれらの実施例によって制約を受けるものではない。
以下の諸例において、出発物質であるスメクタイトとして使用したモンモリロナイトは、水澤化学工業社製スプレードライ造粒粘土「ベンクレイＳＬ」であり、分級によって造粒品としての平均粒径が１９．３μｍにしたものを用いた。
【００５６】
本実施例における測定法、合成法は、次の通りである。
１．分子量及び分子量分布（Ｍｗ、Ｍｎ、Ｑ値）：
（測定条件）
使用機種：ウォーターズ社製１５０Ｃ
検出器：ＦＯＸＢＯＲＯ社製ＭＩＲＡＮ１Ａ・ＩＲ検出器（測定波長：３．４２μｍ）
測定温度：１４０℃
溶媒：オルトジクロロベンゼン（ＯＤＣＢ）
カラム：昭和電工社製ＡＤ８０６Ｍ／Ｓ（３本）
流速：１．０ｍＬ／分
注入量：０．２ｍＬ
【００５７】
（試料の調製）
試料は、ＯＤＣＢ（０．５ｍｇ／ｍＬのＢＨＴ（２，６−ジ−ｔ−ブチル−４−メチルフェノール）を含む）を用いて１ｍｇ／ｍＬの溶液を調製し、１４０℃で約１時間を要して溶解させた。
【００５８】
（分子量の算出）
標準ポリスチレン法により行い、保持容量から分子量への換算は、予め作成しておいた標準ポリスチレンによる検量線を用いて行った。
使用する標準ポリスチレンは何れも東ソー社製の以下の銘柄である。
Ｆ３８０、Ｆ２８８、Ｆ１２８、Ｆ８０、Ｆ４０、Ｆ２０、Ｆ１０、Ｆ４、Ｆ１、Ａ５０００、Ａ２５００、Ａ１０００。
各々が０．５ｍｇ／ｍＬとなるように、ＯＤＣＢ（０．５ｍｇ／ｍＬのＢＨＴを含む）に溶解した溶液を０．２ｍＬ注入して、較正曲線を作成した。較正曲線は、最小二乗法で近似して得られる三次式を用いた。分子量への換算に使用する粘度式［η］＝Ｋ×Ｍαは以下の数値を用いた。
ＰＳ：Ｋ＝１．３８×１０−４、α＝０．７
ＰＥ：Ｋ＝３．９２×１０−４、α＝０．７３３
【００５９】
２．重合中の水素濃度
平均水素濃度は、重合開始直後から重合終了直前まで、１５分間隔で測定した重合槽気相部の水素濃度測定値の平均を採用した。
【００６０】
３．合成法
（合成例１）
ｒａｃ−ＤＭＰ−Ｍｅの合成方法：
ｒａｃ−（Ｍｅ２Ｓｉ）２｛η５−Ｃ５Ｈ−３−（ＣＨＭｅ２）−５−Ｍｅ｝２ＺｒＭｅ２（ｒａｃ−ＤＭＰ−Ｍｅと略す。）の合成：
特開２００１−１３９６２０号公報に記載の方法にしたがって合成を行った。
【００６１】
（合成例２）
ｍｅｓｏ−ＤＭＰ−Ｃｌの合成方法：
ｍｅｓｏ−（Ｍｅ２Ｓｉ）２｛η５−Ｃ５Ｈ−３−Ｍｅ−５−（ＣＨＭｅ２）｝２ＺｒＣｌ２（ｍｅｓｏ−ＤＭＰ−Ｃｌと略す。）の合成：
Ｓ．Ｍｉｙａｋｅ，Ｌ．Ｈｅｎｌｉｎｇ，Ｊ．Ｅ．Ｂｅｒｃａｗ，Ｏｒｇａｎｏｍｅｔａｌｌｉｃｓ，１９９８，１７，５５２８のｒａｃ−（Ｍｅ２Ｓｉ）２｛η５−Ｃ５Ｈ−３−Ｍｅ−５−（ＣＨＭｅ２）｝２Ｌｉ（ＴＨＦ）２の合成で副生するｍｅｓｏ−（Ｍｅ２Ｓｉ）２｛η５−Ｃ５Ｈ−３−Ｍｅ−５−（ＣＨＭｅ２）｝２Ｌｉ（ＴＨＦ）２  ２０．０ｇと四塩化ジルコニウム８．８ｇを２００ｍｌ二口フラスコに入れ、−７８℃でジクロロメタン５００ｍｌを加えた。室温で３時間撹拌した後、溶媒を減圧留去しトルエン４００ｍｌを加えた。不溶物をフィルターでろ過し、ろ液を濃縮した。室温で一夜放置すると、淡黄色の結晶が析出した。
１Ｈ−ＮＭＲ（ＣＤＣｌ３）δ（ｐｐｍ）０．５８（ｓ，３Ｈ，ＳｉＭｅ），０．７０（ｓ，３Ｈ，ＳｉＭｅ），０．８２０（ｓ，３Ｈ，ＳｉＭｅ），０．８２２（ｓ，３Ｈ，ＳｉＭｅ），１．０６（ｄ，６Ｈ，ＣＨ（ＣＨ３）２），１．２９（ｄ，６Ｈ，ＣＨ（ＣＨ３）２），２．２１（ｓ，６Ｈ，ＣｐＭｅ），２．８１（ｓｅｐｔ，２Ｈ，ＣＨ（ＣＨ３）２），６．２３（ｓ，２Ｈ，ＣｐＨ）。
【００６２】
（合成例３）
ｍｅｓｏ−ＤＭＰ−Ｍｅの合成方法：
ｍｅｓｏ−（Ｍｅ２Ｓｉ）２｛η５−Ｃ５Ｈ−３−Ｍｅ−５−（ＣＨＭｅ２）｝２ＺｒＭｅ２（ｍｅｓｏ−ＤＭＰ−Ｍｅと略す）の合成：
（合成例２）で得られたｍｅｓｏ−［（Ｍｅ２Ｓｉ）２（Ｃｐ−２−Ｍｅ−４−ＣＨＭｅ２）２］ＺｒＣｌ２  １０．０ｇを５００ｍｌ二口フラスコに入れた。ジエチルエーテル２００ｍｌでスラリー化した。−７８℃でメチルリチウム／ジエチルエーテル溶液（１．１４Ｍ）５０．０ｍｌを加え室温で１．５時間撹拌した。ジエチルエーテルを減圧留去した後、ヘキサン１６０ｍｌを加え、不溶な白色固体を除去するため遠心分離を行ない、上澄み液を別の３００ｍｌ二口フラスコに移した。ヘキサンを減圧留去すると白色粉末が得られた。
１Ｈ−ＮＭＲ（Ｃ６Ｄ６）δ（ｐｐｍ）−０．１８（ｓ，３Ｈ，ＺｒＣＨ３），−０．２０（ｓ，３Ｈ，ＺｒＣＨ３），０．３２（ｓ，３Ｈ，ＳｉＭｅ），０．５３６（ｓ，３Ｈ，ＳｉＭｅ），０．５４２（ｓ，３Ｈ，ＳｉＭｅ），０．６５（ｓ，３Ｈ，ＳｉＭｅ），１．１７（ｄ，６Ｈ，ＣＨ（ＣＨ３）２），１．３６（ｄ，６Ｈ，ＣＨ（ＣＨ３）２），２．１４（ｓ，６Ｈ，ＣｐＭｅ），２．８１（ｓｅｐｔ，２Ｈ，ＣＨ（ＣＨ３）２），６．２７（ｓ，２Ｈ，ＣｐＨ）。
【００６３】
（合成４）
ＤＭＭ−Ｃｌの合成：
（Ｍｅ２Ｓｉ）２（η５−Ｃ５Ｈ−３，５−Ｍｅ２）２ＺｒＣｌ２（ＤＭＭ−Ｃｌと略す）の合成：
特開２００３−１０５０１６号公報に記載の方法に従って合成した。
【００６４】
Ｍｅ２Ｓｉ（Ｃ５Ｈ３−２，４−Ｍｅ２）２の合成：
１，３−ジメチルシクロペンタジエン１２．３ｇを５００ｍｌ三つ口フラスコに入れＴＨＦ１５０ｍｌで希釈した。０℃でｎ−ＢｕＬｉ／ヘキサン溶液（１．６Ｍ）８２．０ｍｌ（１３１ｍｍｏｌ）を加え室温で２時間撹拌した。さらに、０℃でジメチルジクロロシラン（Ｍｅ２ＳｉＣｌ２）を７．９０ｍｌ（６５．１ｍｍｏｌ）加え室温で一夜撹拌した。水１００ｍｌを加え反応をクエンチした後、ヘキサンで抽出を行なった。得られた有機相を飽和食塩水で洗浄し、硫酸ナトリウムで乾燥した。硫酸ナトリウムをろ過で除いた後、溶媒を減圧留去し残査を減圧蒸留した。淡黄色液体１３ｇ（９４℃／０．３ｍｍＨｇ）が得られた。
【００６５】
（Ｍｅ２Ｓｉ）２（Ｃ５Ｈ２−３，５−Ｍｅ２）２の合成：
上記で得られた淡黄色液体Ｍｅ２Ｓｉ（Ｃ５Ｈ３−２，４−Ｍｅ２）２  １３ｇ（５４．７ｍｍｏｌ）を３００ｍｌ二口フラスコに入れ減圧脱気を行ない、ＴＨＦ１００ｍｌで希釈した。これに０℃でｎ−ＢｕＬｉ／ヘキサン溶液（１．６Ｍ）６９．０ｍｌ（１１０ｍｍｏｌ）を加え室温で３時間撹拌した。さらに０℃でジメチルジクロロシラン（Ｍｅ２ＳｉＣｌ２）を６．７０ｍｌ加え室温で一夜撹拌した。水１００ｍｌを加え反応をクエンチした後、ヘキサンで抽出を行なった。得られた有機相を飽和食塩水で洗浄し、硫酸ナトリウムで乾燥した。硫酸ナトリウムをろ過で除いた後、溶媒を減圧留去して黄色油状物が得られた。得られた黄色油状物は、室温で一晩放置した間に結晶化が進み、淡黄色結晶へと変化した。
【００６６】
（Ｍｅ２Ｓｉ）２（η５−Ｃ５Ｈ−３，５−Ｍｅ２）２ＺｒＣｌ２の合成：
得られた淡黄色結晶（Ｍｅ２Ｓｉ）２（Ｃ５Ｈ２−３，５−Ｍｅ２）２  ４ｇ（１３．６ｍｍｏｌ）を２００ｍｌ二口フラスコに入れ、ＴＨＦ５０ｍｌで溶解した。これに０℃でｎ−ＢｕＬｉ／ヘキサン溶液（１．６Ｍ）１７．０ｍｌ（２７．２ｍｍｏｌ）を加え室温で１時間撹拌後ＴＨＦを留去した。乾固した残さに、四塩化ジルコニウム（ＺｒＣｌ４）２．７３ｇ（１１．７ｍｍｏｌ）を２００ｍｌ二口フラスコに入れ、−７８℃でジクロロメタン５０ｍｌを加えた。室温で３時間撹拌した後、溶媒を減圧留去しトルエン１００ｍｌを加えた。不溶物をフィルターでろ過し、ろ液を濃縮した。室温で一夜放置すると淡黄色の結晶が析出した。
１Ｈ−ＮＭＲ（ＣＤＣｌ３）δ（ｐｐｍ）０．５８（ｓ，６Ｈ，ＳｉＭｅ），０．８１（ｓ，６Ｈ，ＳｉＭｅ），２．２０（ｓ，１２Ｈ，ＣｐＭｅ），６．０６（ｓ，２Ｈ，ＣｐＨ）。
１３Ｃ−ＮＭＲ（ＣＤＣｌ３）δ（ｐｐｍ）１．７３（ＳｉＭｅ），５．１１（ＳｉＭｅ），１６．６７（Ｃｐ−Ｍｅ），１１０．６４，１２３．１７，１５１．３８（Ｃｐ）。
【００６７】
［実施例１］
（ａ）酸処理モンモリトナイトの調製
撹拌翼と還流装置を取り付けた５００ｍＬの丸形三口フラスコに、蒸留水１８０ｇを投入し、９８％硫酸２０ｇを滴下し、内部温度を９０℃にした。そこへ、ベンクレイＳＬ（水澤化学社製）を３０ｇ添加後撹拌した。その後９０℃で１時間反応させた。このスラリーを１５０ｍＬの蒸留水に注いで反応を停止し、ヌッチェと吸引瓶にアスピレータを接続した装置にて濾過した。得られたケーキを５００ｍＬの蒸留水に分散させ撹拌後濾過した。この操作を５回繰りかえした。
回収したケーキを１２０℃で終夜乾燥した。その結果、２２ｇの化学処理体を得た。この酸処理モンモリロナイトを容積２００ｍＬのフラスコに入れ、２００℃で減圧乾燥させガスの発生が収まってからさらに２時間減圧乾燥した。乾燥後は、窒素雰囲気下で保存した。
【００６８】
（ｂ）酸処理モンモリロナイトの有機アルミニウム化合物処理
内容積２００ｍＬのフラスコに上記（処理例１）で得た乾燥した化学処理モンモリロナイト３ｇを秤量し、ヘプタン１０ｍＬ、トリエチルアルミニウムのヘプタン溶液２０ｍＬ（７．５ｍｍｏｌ）を加え、室温で１時間撹拌した。その後、トルエンで残液率１／１００まで洗浄し、最後にスラリー量を５ｍｌにあわせた。
【００６９】
（ｃ）担持触媒の調製
前述の合成例１で合成を行った、ｒａｃ−ＤＭＰ−Ｍｅのトルエン溶液１８ｍｌ（５μｍｏｌ−Ｚｒ／ｍｌ）を調製し、（ｂ）で調製した有機アルミニウム化合物処理モンモリロナイトのヘプタンスラリー（５ｍｌ）に全量添加した。室温で１時間撹拌した後、室温、減圧下で溶媒を留去することにより、担持触媒を得た。重合を行う前に、担持触媒をヘプタンで希釈（２０ｍｇ固体触媒／ｍｌヘプタン）し、重合評価に用いた。
【００７０】
（ｄ）エチレン重合
内容積１リッターの誘導攪拌式ステンレス製オートクレーブ内を精製窒素で置換し、精製トルエン（５００ｍＬ）オートクレーブ内に導入した。トリエチルアルミニウムのヘプタン溶液（０．５ｍｍｏｌ／ｍｌ）を１ｍｌ、１−ヘキセンを２０ｍｌ添加した後、８０℃まで昇温した。エチレンで１．５ＭＰａまで昇圧し２．５ｍｌの担持触媒スラリーを圧入することで重合を開始した。
１時間後、エタノールを圧入することで重合反応を停止し、ポリマーをろ過により回収した。重合結果を表１に示す。
【００７１】
［実施例２］
（ａ）〜（ｃ）は、実施例１と同様に行った。
【００７２】
（ｄ）エチレン重合
内容積１リッターの誘導攪拌式ステンレス製オートクレーブ内を精製窒素で置換し、精製トルエン（５００ｍＬ）オートクレーブ内に導入した。トリエチルアルミニウムのヘプタン溶液（０．５ｍｍｏｌ／ｍｌ）を１ｍｌ、１−ヘキセンを２０ｍｌ添加した後、８０℃まで昇温した。エチレンで１．５ＭＰａまで昇圧し、水素を７６ｃｃ導入した。２．５ｍｌの担持触媒スラリーを圧入することで重合を開始した。重合中は、８０℃、エチレン圧１．５ＭＰａを維持した。また、１５分ごとに水素濃度の測定を実施し、水素濃度が減少した分だけ水素を添加した。
１時間後、エタノールを圧入することで重合反応を停止し、ポリマーをろ過により回収した。重合結果を表１に示す。
【００７３】
［実施例３］
合成例２で得られた錯体（ｍｅｓｏ−ＤＭＰ−Ｍｅ）を用いる以外は、実施例１と同様に行った。重合結果を表１に示す。
【００７４】
［実施例４］
合成例３で得られた錯体（ｍｅｓｏ−ＤＭＰ−Ｃｌ）を用いる以外は、実施例１と同様に行った。重合結果を表１に示す。
【００７５】
［比較例１］
合成例４で得られた錯体（ＤＭＭ−Ｃｌ）を用いる以外は、実施例１と同様に行った。重合結果を表１に示す。
【００７６】
［比較例２］
ジフェニルメチリデン（シクロペンタジエニル）（９−フルオレニル）ジルコニウムジクロライド（ＣＣＦＺと略す）（和光純薬社製）を用い、重合時に使用する水素を５０ｃｃとした以外は、実施例２と同様に行った。重合結果を表１に示す。
【００７７】
［比較例３］
エチレン重合評価において、水素添加量を１１４ｃｃに増やした以外は、比較例１と同様な操作を行った。重合結果を表１に示す。
【００７８】
［比較例４］
（ａ）メチルアルミノキサン担持シリカの合成
窒素雰囲気下、２００ｍｌ二口フラスコに６００℃で５時間焼成したシリカ（ＧＲＡＣＥ社製、９５２）５グラムを入れ、１５０℃のオイルバスで加熱しながら真空ポンプで１時間減圧乾燥した。４０℃でトルエン１３．４ｍｌ、続いて、アルベマール社製の２０％メチルアルミノキサン／トルエン溶液８．６ｍｌを加え１時間撹拌した後、４０℃に加熱したままトルエン溶媒を減圧留去することでメチルアルミノキサン担持シリカが得られた。得られた固体にヘプタン１０ｍｌを添加してスラリーとした。
【００７９】
（ｂ）ｒａｃ−ＤＭＰ−Ｍｅを用いた担持触媒の調製
前述の合成例１で合成を行った、ｒａｃ−ＤＭＰ−Ｍｅのトルエン溶液３０ｍｌ（５μｍｏｌ−Ｚｒ／ｍｌ）を調製し、（ａ）で調製したメチルアルモキサン担持シリカのヘプタンスラリー（１０ｍｌ）に全量添加した。室温で１時間撹拌した後、室温、減圧下で溶媒を留去することにより、担持触媒を得た。重合を行う前に、担持触媒をヘプタンで希釈（２０ｍｇ固体触媒／ｍｌヘプタン）し、重合評価に用いた。
【００８０】
（ｃ）エチレン重合
内容積１リッターの誘導攪拌式ステンレス製オートクレーブ内を精製窒素で置換し、精製トルエン（５００ｍＬ）オートクレーブ内に導入した。トリエチルアルミニウムのヘプタン溶液（０．５ｍｍｏｌ／ｍｌ）を１ｍｌ、１−ヘキセンを２０ｍｌ添加した後、８０℃まで昇温した。エチレンで１．５ＭＰａまで昇圧し、水素を２３ｃｃ導入した。２．５ｍｌの担持触媒スラリーを圧入することで重合を開始した。重合中は、８０℃、エチレン圧１．５ＭＰａを維持した。また、１５分ごとに水素濃度の測定を実施し、水素濃度が減少した分だけ水素を添加した。
１時間後、エタノールを圧入することで重合反応を停止し、ポリマーをろ過により回収した。重合結果を表１に示す。
【００８１】
【表１】
2011132409.tif 000004
【００８２】
（実施例と比較例の重合結果の考察）
実施例１（表１）では、本発明による触媒を用いることで、高分子量かつ分子量分布が１山のポリエチレンが得られることを示している。
また、実施例２（表１）では、本発明による触媒を用いることで、水素添加により得られるポリマーの分子量を低下させた場合においても、分子量分布が狭いポリマーが得られることを示している。
さらに、実施例３、４（表１）では、本発明による触媒を用いることで、高分子量かつ分子量分布が１山のポリエチレンが得られることを示している。
一方、比較例１〜３（表１）では、高分子量のポリエチレンを製造することはできるものの、分子量分布が広がってしまうことを示している。
また、比較例４（表１）は、メチルアルミノキサンを用いた担持触媒では、分子量分布が広がることを示している。
【産業上の利用可能性】
【００８３】
本発明のオレフィン重合用触媒の存在下に、α−オレフィンの共重合を行うことにより、高分子量のポリマーを製造することができ、また、水素による分子量分布の調節をおこなった場合においても、狭い分子量分布を維持したポリマーを得ることが可能となった。本発明の技術により、多段重合や複数の触媒を組み合わせで、ポリマーの分子量分布を制御する自由度が広がり、物性バランスに優れるポリマーを容易に設計できるようになる。